【事件の表示】
　特許第５８７８６３１号発明「シアノアクリレート組成物」の特許異議申立事件について、次のとおり決定する。
【結　論】
　特許第５８７８６３１号の特許請求の範囲を訂正請求書に添付された訂正特許請求の範囲のとおり、訂正後の請求項〔１−１６〕、１７、〔１８、１９〕について訂正することを認める。
　特許第５８７８６３１号の請求項１、６ないし１８に係る特許を維持する。
　特許第５８７８６３１号の請求項２ないし５、１９に係る特許についての特許異議の申立てを却下する。　
【理　由】
第１　手続の経緯
　特許第５８７８６３１号の請求項１ないし１９に係る特許についての出願は、２０１２年（平成２４年）７月１０日（優先権主張　２０１１年（平成２３年）７月１５日、アメリカ合衆国（ＵＳ））を国際出願日とする出願であり、平成２８年２月５日にその特許権の設定登録がされ、その後、その特許について、同年９月８日に特許異議申立人岡林茂（以下、「異議申立人」という。）により特許異議の申立てがなされ、平成２８年１２月２７日付けで取消理由が通知され、その指定期間内である平成２９年４月５日に特許権者より意見書の提出、同年５月２日に上申書の提出があり、同年６月２８日付けで再度、取消理由が通知され、その指定期間内である同年１０月２日に特許権者より意見書の提出及び訂正の請求があり、これに対し、同年１１月１０日に異議申立人より意見書が提出された。
　さらに、同年１２月１４日付けで取消理由（決定の予告）が通知され、その指定期間内である平成３０年３月１９日に特許権者より意見書の提出及び訂正の請求があり、これに対し、異議申立人からは意見書の提出がなかったものである。
第２　訂正の適否
１　訂正事項
　上記平成３０年３月１９日提出の訂正請求書による訂正（以下、「本件訂正」という。）は、本件特許請求の範囲を、上記訂正請求書に添付した訂正特許請求の範囲のとおり、請求項１ないし１９について訂正することを求めるものであって、その具体的訂正事項は次のとおりである。
（１）訂正事項１
　特許請求の範囲の請求項１に「（ａ）シアノアクリレート成分、及び（ｂ）水素化芳香族酸無水物を含む、シアノアクリレート接着剤組成物。」とあるのを、「（ａ）シアノアクリレート成分、及び（ｂ）水素化芳香族酸無水物を含む、シアノアクリレート接着剤組成物であって、前記水素化芳香族酸無水物が３，４，５，６−テトラヒドロフタル酸無水物であり、更に、ペンタフルオロベンゾニトリルを含む、シアノアクリレート接着剤組成物。」と訂正する。
（２）訂正事項２
　特許請求の範囲の請求項２を削除する。
（３）訂正事項３
　特許請求の範囲の請求項３を削除する。
（４）訂正事項４
　特許請求の範囲の請求項４を削除する。
（５）訂正事項５
　特許請求の範囲の請求項５を削除する。
（６）訂正事項６
　特許請求の範囲の請求項１６に「請求項１に記載のシアノアクリレート含有組成物の調製方法であって、シアノアクリレート成分を用意するステップ、及びそれに、水素化芳香族酸無水物及び任意選択でベンゾニトリルを、混合により混ぜ合わせるステップ、を含む方法。」とあるのを、「請求項１に記載のシアノアクリレート含有組成物の調製方法であって、シアノアクリレート成分を用意するステップ、及びそれに、３，４，５，６−テトラヒドロフタル酸無水物及びペンタフルオロベンゾニトリルを、混合により混ぜ合わせるステップ、を含む方法。」と訂正する。
（７）訂正事項７
　特許請求の範囲の請求項１７に「固化速度、安定性又は色調の少なくとも一つを損なうことなく、シアノアクリレート組成物の硬化生成物に対して向上した耐熱性を付与する方法であって、シアノアクリレート組成物を用意するステップと、水素化芳香族酸無水物及び任意選択でベンゾニトリルを用意するステップと、を含む方法。」とあるのを、「固化速度、安定性又は色調の少なくとも一つを損なうことなく、シアノアクリレート組成物の硬化生成物に対して向上した耐熱性を付与する方法であって、シアノアクリレート組成物を用意するステップと、３，４，５，６−テトラヒドロフタル酸無水物及びペンタフルオロベンゾニトリルを用意するステップと、を含む方法。」と訂正する。
（８）訂正事項８
　特許請求の範囲の請求項１８に「シアノアクリレート成分を含むシアノアクリレート組成物であって、その改良が、シアノアクリレート組成物の固化時間を損なうことなく硬化反応生成物の耐熱性を改良するために、シアノアクリレート成分に水素化芳香族酸無水物を添加することを含むシアノアクリレート組成物。」とあるのを、「シアノアクリレート成分を含むシアノアクリレート組成物であって、その改良が、シアノアクリレート組成物の固化時間を損なうことなく硬化反応生成物の耐熱性を改良するために、シアノアクリレート成分に３，４，５，６−テトラヒドロフタル酸無水物及びペンタフルオロベンゾニトリルを添加することを含むシアノアクリレート組成物。」と訂正する。
（９）訂正事項９
　特許請求の範囲の請求項１９を削除する。
２　訂正の目的の適否、新規事項の有無及び特許請求の範囲の拡張・変更の存否
（１）訂正事項１、６ないし８について
ア　訂正事項１、６ないし８は、いずれも、「水素化芳香族酸無水物」を、水素化芳香族酸無水物に含まれる特定の物質である「３，４，５，６−テトラヒドロフタル酸無水物」に限定するものである。
　また、訂正事項１及び８は、それぞれ、シアノアクリレート接着剤組成物が、更に、「ペンタフルオロベンゾニトリル」を含むこと、及びシアノアクリレート接着剤組成物に、「ペンタフルオロベンゾニトリル」を添加することを限定し、訂正事項６及び７では、任意選択とされていた「ベンゾニトリル」と必須の成分とし、「ベンゾニトリル」をさらに、「ペンタフルオロベンゾニトリル」に限定するものであるから、訂正事項１、６ないし８は、特許請求の範囲の減縮を目的とするものである。
イ　訂正事項１、６ないし８において、「水素化芳香族酸無水物」を、「３，４，５，６−テトラヒドロフタル酸無水物」とすることは、本件明細書の段落【００２３】の「水素化無水物は、通常、３，４，５，６−テトラヒドロフタル酸無水物などの水素化無水フタル酸であるべきである。」等の記載に基づくものである。
　また、訂正事項１及び８において、それぞれ、シアノアクリレート接着剤組成物が、更に、「ペンタフルオロベンゾニトリル」を含むとすること、及びシアノアクリレート接着剤組成物に、「ペンタフルオロベンゾニトリル」を添加するとすること、訂正事項６及び７において、任意選択とされていた「ベンゾニトリル」を必須の成分とし、「ベンゾニトリル」をさらに、「ペンタフルオロベンゾニトリル」とすることは、同段落【００２５】の「そのようなベンゾニトリルの具体的な例としては、３，５−ジニトロベンゾニトリル、２−クロロ−３，５−ジニトロベンゾニトリル、ペンタフルオロベンゾニトリル、α，α，α−２−テトラフルオロ−ｐ−トルニトリル及びテトラクロロテレフタロニトリルが挙げられる。」との記載、段落【００６５】【表７】で、「試料Ｈ」として、シアノアクリレート成分（ＣＡ）に、添加剤として、「３，４，５，６−テトラヒドロフタル酸無水物」及び「ペンタフルオロベンゾニトリル」が添加されていることに基づくものである。
　そうすると、訂正事項１、６ないし８は、願書に添付した明細書、特許請求の範囲又は図面に記載した事項の範囲内の訂正である。
ウ　訂正事項１、６ないし８は、いずれも、「水素化芳香族酸無水物」を、水素化芳香族酸無水物に含まれる特定の物質である「３，４，５，６−テトラヒドロフタル酸無水物」に限定するものであるし、訂正事項１及び８は、それぞれ、シアノアクリレート接着剤組成物が、更に、「ペンタフルオロベンゾニトリル」を含むこと、及びシアノアクリレート接着剤組成物に、「ペンタフルオロベンゾニトリル」を添加することを限定し、訂正事項６及び７では、任意選択とされていた「ベンゾニトリル」と必須の成分とし、「ベンゾニトリル」をさらに、「ペンタフルオロベンゾニトリル」に限定するものであるから、訂正事項１、６ないし８は、実質上特許請求の範囲を拡張し、又は変更するものではない。
エ　訂正事項１、６、８は、一群の請求項ごとに請求されたものであり、訂正事項７は、一群の請求項を形成していない請求項に請求されたものである。
（２）訂正事項２ないし５、９について
　上記訂正事項２ないし５、９は、それぞれ請求項２ないし５、１９を削除するものであるから、特許請求の範囲の減縮を目的とするものであると共に、願書に添付した明細書、特許請求の範囲又は図面に記載した事項の範囲内の訂正であり、かつ実質上特許請求の範囲を拡張し又は変更するものではないことは明らかである。
３　小括
　上記「２」のとおり、本件訂正は、特許法第１２０条の５第４項の規定に従い、請求項〔１ないし１６〕、１７、〔１８、１９〕について訂正することを求めるものであり、それらの訂正事項はいずれも、特許法第１２０条の５第２項ただし書き第１号に掲げる事項を目的とするものに該当し、かつ、同条第９項において準用する同法第１２６条第５項及び第６項の規定に適合するものであるから、訂正後の請求項〔１ないし１６〕、１７、〔１８、１９〕について訂正することを認める。
第３　本件発明
　上記「第２」のとおり、本件訂正は認容し得るものであるから、本件訂正後の請求項１ないし１９に係る発明（以下、請求項１に係る発明を項番に対応して「本件発明１」、「本件発明１」に対応する特許を「本件特許１」などどいい、併せて「本件発明」、「本件特許」ということがある。）の記載は、次のとおりである。
「【請求項１】
　（ａ）シアノアクリレート成分、及び
　（ｂ）水素化芳香族酸無水物
を含む、シアノアクリレート接着剤組成物であって、
　前記水素化芳香族酸無水物が３，４，５，６−テトラヒドロフタル酸無水物であり、
　更に、ペンタフルオロベンゾニトリルを含む、シアノアクリレート接着剤組成物。
【請求項２】
　（削除）
【請求項３】
　（削除）
【請求項４】
　（削除）
【請求項５】
　（削除）
【請求項６】
　更に、酸性安定剤及びフリーラジカル抑制剤を含む、請求項１に記載の組成物。
【請求項７】
　前記シアノアクリレート成分が、Ｈ２Ｃ＝Ｃ（ＣＮ）−ＣＯＯＲの構造（式中、Ｒは、Ｃ１〜１５アルキル、アルコキシアルキル、シクロアルキル、アルケニル、アラルキル、アリール、アリル及びハロアルキル基より選択される）の範囲内の物質から選択される、請求項１に記載の組成物。
【請求項８】
　前記シアノアクリレート成分が、エチル−２−シアノアクリレートを含む、請求項１に記載の組成物。
【請求項９】
　更に、カリックスアレーン、オキサカリックスアレーン、シラクラウン、シクロデキストリン、クラウンエーテル、ポリ（エチレングリコール）ジ（メタ）アクリレート、エトキシル化ヒドロキシ化合物及びそれらの組み合わせからなる群より選択される促進剤成分を含む、請求項１に記載の組成物。
【請求項１０】
　前記カリックスアレーンが、テトラブチルテトラ［２−エトキシ−２−オキソエトキシ］カリックス−４−アレーンである、請求項９に記載の組成物。
【請求項１１】
　前記クラウンエーテルが、１５−クラウン−５、１８−クラウン−６、ジベンゾ−１８−クラウン−６、ベンゾ−１５−クラウン−５−ジベンゾ−２４−クラウン−８、ジベンゾ−３０−クラウン−１０、トリベンゾ−１８−クラウン−６、ａｓｙｍ−ジベンゾ−２２−クラウン−６、ジベンゾ−１４−クラウン−４、ジシクロヘキシル−１８−クラウン−６、ジシクロヘキシル−２４−クラウン−８、シクロヘキシル−１２−クラウン−４、１，２−デカリル−１５−クラウン−５、１，２−ナフト−１５−クラウン−５、３，４，５−ナフチル−１６−クラウン−５、１，２−メチル−ベンゾ−１８−クラウン−６、１，２−メチルベンゾ−５、６−メチルベンゾ−１８−クラウン−６、１，２−ｔ−ブチル−１８−クラウン−６、１，２−ビニルベンゾ−１５−クラウン−５、１，２−ビニルベンゾ−１８−クラウン−６、１，２−ｔ−ブチル−シクロヘキシル−１８−クラウン−６、ａｓｙｍ−ジベンゾ−２２−クラウン−６、及び１，２−ベンゾ−１，４−ベンゾ−５−Ｏ−２０−クラウン−７並びにそれらの組み合わせからなる群内の構成物質より選択される、請求項９に記載の組成物。
【請求項１２】
　前記ポリ（エチレングリコール）ジ（メタ）アクリレートが、次の構造
【化１】
（式中、ｎは３よりも大きい）
の範囲内にある、請求項９に記載の組成物。
【請求項１３】
　更に、耐衝撃性添加剤、チクソトロピー性付与剤、増粘剤、色素、耐熱分解性増強剤及びそれらの組み合わせからなる群より選択される添加剤を含む、請求項１に記載の組成物。
【請求項１４】
　請求項１に記載の組成物の反応生成物。
【請求項１５】
　二つの基材を接合する方法であって、
　基材の少なくとも一つに、請求項１に記載のシアノアクリレート含有組成物を塗布するステップ、及び
　接着剤を固化し得るのに十分な時間、基材を一体にするステップ、
を含む方法。
【請求項１６】
　請求項１に記載のシアノアクリレート含有組成物の調製方法であって、
　シアノアクリレート成分を用意するステップ、及び
　それに、３，４，５，６−テトラヒドロフタル酸無水物及びペンタフルオロベンゾニトリルを、混合により混ぜ合わせるステップ、
を含む方法。
【請求項１７】
　固化速度、安定性又は色調の少なくとも一つを損なうことなく、シアノアクリレート組成物の硬化生成物に対して向上した耐熱性を付与する方法であって、
　シアノアクリレート組成物を用意するステップと、
　３，４，５，６−テトラヒドロフタル酸無水物及びペンタフルオロベンゾニトリルを用意するステップと、
を含む方法。
【請求項１８】
　シアノアクリレート成分を含むシアノアクリレート組成物であって、その改良が、シアノアクリレート組成物の固化時間を損なうことなく硬化反応生成物の耐熱性を改良するために、シアノアクリレート成分に３，４，５，６−テトラヒドロフタル酸無水物及びペンタフルオロベンゾニトリルを添加することを含むシアノアクリレート組成物。
【請求項１９】
　（削除）」
第４　取消理由（決定の予告）の概要
　訂正前の請求項１ないし１９に係る発明に対して平成２９年１２月１４日付けで特許権者に通知した取消理由（決定の予告）である取消理由１及び２の概要は、以下のとおりである。
取消理由１：訂正前の請求項１、３、４、７、８、１３ないし１８に係る発明は、いずれも下記甲第１号証に記載された発明であり、訂正前の請求項１、３、４、７、８、１３ないし１８に係る特許は、特許法第２９条第１項第３号の規定に違反してされたものであるから、同法第１１３条第２号に該当し、取り消すべきものである。（特許法第２９条第１項第３号による異議申立て理由と、請求項６以外同趣旨である。）
取消理由２：訂正前の請求項１ないし１９に係る発明は、いずれも下記甲第１号証に記載された発明、下記甲第１号証に記載された発明及び下記甲第２号証に記載された事項、または、下記甲第１号証に記載された発明及び下記甲第２、３号証に記載された周知の技術的事項に基づいて当業者が容易に発明できたものであり、訂正前の請求項１ないし１９に係る特許は、特許法第２９条第２項の規定に違反してされたものであるから、同法第１１３条第２号に該当し、取り消すべきものである。（特許法第２９条第２項による異議申立て理由と、同趣旨である。）
　　　　　　　　　　　　　　　　　記
　甲第１号証：特公昭６１−８１１２号公報（以下、「甲１」という。）
　甲第２号証：特開平７−９７５５０号公報（以下、「甲２」という。）
　甲第３号証：特表２００８−５１８０７３号公報（以下、「甲３」という。）
第５　取消理由通知（決定の予告）において採用しなかった特許異議の申立理由の概要
申立理由１：訂正前の請求項６に係る発明は、甲１に記載された発明であり、訂正前の請求項６に係る特許は、特許法第２９条第１項第３号の規定に違反してされたものであるから、同法第１１３条第２号に該当し、取り消すべきものである。
申立理由２：訂正前の請求項２、５、１６、１７、１９に係る発明が、発明の詳細な説明に記載したものではなく、訂正前の請求項２、５、１６、１７、１９に係る特許は、特許法第３６条第６項第１号に規定する要件を満たしていない特許出願に対してされたものであるから、同法第１１３条第４号に該当し、取り消すべきものである。
第６　取消理由（決定の予告）に関する当審の判断
１　刊行物に記載された事項
（１）甲１（特公昭６１−８１１２号公報）
　甲１には、以下の事項が記載されている。
（１ア）特許請求の範囲
「１　２−シアノアクリル酸エステルに、下記一般式で示されるスルホン化合物の推なくとも１種及び下記ジカルボン酸無水物の少なくとも１種を配合してなる耐熱性の改良された接着剤組成物。
スルホン化合物：
　　　　　　　Ｒ１−ＳＯ−Ｒ２
　但し、Ｒ１及びＲ２は同一又は互いに異なる有機基で炭素数１〜６のアルキル基、アルケニル基又はベンジル基を示し、その水素原子の１以上がハロゲン原子、水酸基及び／又はニトロ基で置換されていてもよく又Ｒ１とＲ２が共に１つの基を形成して環化していてもよい。 
ジカルボン酸無水物：
　グルタル酸無水物及び次の一般式で表されるジカルボン酸無水物。
　但し、Ｒ３は炭素数４以上のアルカン、アルケン、シクロアルカン又はシクロアルケン残基である。」 
  
（１イ）第１頁第２欄第１４行〜第２頁第３欄第４行
「２−シアノアクリル酸エステル系接着剤は、２−シアノアクリル酸エステルが主成分で、極く少量の安定剤、増粘剤、可塑剤、架橋剤などが添加されているもので、一般的には２−シアノアクリル酸エステルの純度が高い程、瞬間接着剤としての性能が向上する傾向にあるため、この接着剤を改質すべく、他の成分を種々添加すると、瞬間接着性を失つたり、あるいは貯蔵安定性を欠いたりするため、今迄に２−シアノアクリル酸エステルに他の成分を添加して接着剤を改質する試みは成功することがまれであつた。
　本発明者等らは、２−シアノアクリル酸エステルに他の成分を添加すると瞬間接着剤としての性能が失われるという矛盾の中で、２−シアノアクリル酸エステルに他の成分を添加することにより、本来の接着性能を失なうことなく、特に耐熱性を改良すべく研究した結果、本発明を完成した。」
（１ウ）第２頁第３欄第４３行〜第３頁第５欄１２行
「本発明に用いられる２−シアノアクリル酸エステルとしては、通常のエステル全てが含まれる。例えばメチル、エチル、ｎ−プロピル、ｉ−プロピル・・・等の２−シアノアクリル酸エステルがある。
　本発明に於て使用されるスルホン化合物は一般式Ｒ１−ＳＯ２−Ｒ２・・・で示されるものであつて、それらの具体例を示すと、ジメチルスルホン・・・ジヒドロキシエチルスルホン・・・等であり、又同時に配合されるジカルボン酸無水物は、グルタル酸及び一般式
・・・で表わされるものであり、それらの具体例としては次のものが挙げられる。
　グルタル酸無水物、１−ブテン−２・４−ジカルボン酸無水物、ヘキサヒドロフタル酸無水物、テトラヒドロフタル酸無水物、シクロペンタンジカルボン酸無水物、２−メチルグルタル酸無水物、ｎ−ドデセニルコハク酸無水物、ｎ−ヘキセニルコハク酸無水物、ビシクロ−〔２・２・１〕−５−ヘプテン−２・３−ジカルボン酸無水物（日立化成(株)製、商品名ハイミツク酸無水物）、ビシクロ−〔２・２・１〕−５−オクテン−２・３−ジカルボン酸無水物（日立化成(株)製、商品名メチルハイミツク酸無水物）、シクロヘキセニルコハク酸無水物、メチルテトラヒドロフタル酸無水物、メチルテトラヒドロフタル酸無水物、等である。」
（１エ）第３頁第５欄第１３〜３８行
「かかるスルホン化合物の望ましい添加量は、０．０１重量％以上３重量％以下であり、又ジカルボン酸無水物の添加量は好ましくは０．０１重量％以上５重量％以下、更に好ましくは０．０１重量％以上１重量％以下の範囲が良く、いづれも添加量をこれ以上多くすると、溶解性が悪くなり硬化速度が低下し、接着強さも下がる傾向にあり、又添加量が少なすぎると耐熱性の向上はみられない。
　これら配合剤は、スルホン化合物とカルボン酸無水物の２種以上が２−シアノアクリル酸エステルに添加されて使用される。
　スルホン化合物又はカルボン酸無水物は、単独でも２−シアノアクリル酸エステル系接着剤に一応の耐熱性を与える。しかしながら、スルホン化合物のみを配合した２−シアノアクリル酸エステルは、長時間加熱における耐熱性を有しているが、加熱初期での接着強さの低下が大きいという欠点をもつている。又カルボン酸無水物のみを配合した２−シアノアクリル酸エステルについては、逆に短時間の加熱に対して接着強さの低下は小さいが、長時間加熱に対しては、やゝ耐熱性が劣る。そこで、これらスルホン化合物とカルボン酸無水物の両方を添加配合することによつて、２−シアノアクリル酸エステルの耐熱性は、各々の欠点を相補うのみではなく、相乗効果は大なるものがある。」
（１オ）第３頁第６欄第１〜９行
「通常、２−シアノアクリル酸エステル系接着剤は、安定剤、増粘剤、可塑剤、架橋剤等が添加されるが、本発明に於いてもこれらの添加は、何ら支障をきたすことはない。
　安定剤としては、ＳＯ２、スルホン酸類、サルトン、ラクトン、弗化硼素、ハイドロキノン、ハイドロキノンモノメチルエーテル、カテコール、ピロガロール等を１〜１０００ｐｐｍ添加することができる。」
（１カ）第３頁第６欄第２８行〜第４頁第８欄第５行、表
「実施例１
　安定剤として、ＳＯ２５０ｐｐｍ、ハイドロキノン１００ｐｐｍを含有する２−シアノアクリル酸エチル９７部に対して、メチルハイミツク酸無水物１部と、ジメチルスルホン２部を一括で仕込み、数時間室温で振盪、調合した。このものの瞬間接着性をみるため、１ｃｍ２の接着面積をもつ天然ゴム同志を接着したところ、５秒後に完全固着し、５ｋｇの引張荷重に耐え、瞬間接着性は、２−シアノアクリル系接着剤と同等であつた。
　サンドブラスト研磨し、メチルクロロホルムで脱脂した清浄な面を持つ鉄テストピースを、２３℃、６０％ＲＨの雰囲気下で接着し、同条件下で２４時間養生させた。養生後、１２０℃に設定してある定温送風乾燥器内に鉄テストピースを入れ、一定時間毎に取り出し、１２０℃加熱下における引張剪断接着強さを測定したところ、１時間加熱後では１７０ｋｇ／ｃｍ２を示した。また、７２時間加熱後では、１５０ｋｇ／ｃｍ２を示し、明らかに耐熱性の向上が見られた。
　本発明の接着剤組成物の安定性は充分に実用可能な範囲にあつて、６０℃恒温槽で５０日間安定であつた。
実施例　２〜８
　安定剤として、ＳＯ２５０ｐｐｍ、ハイドロキノン１００ｐｐｍを含有する２−シアノアクリル酸エステルを使用し、実施例１と同様の操作により、加熱下での接着強さと接着剤の安定性を測定した。
」
（２）甲２（特開平７−９７５５０号公報）
　甲２には、以下の事項が記載されている。
（２ア）「【請求項１】　芳香族環に少くとも３個の置換基を有するモノ、ポリ又はヘテロ芳香族化合物であって、その置換基の２個又はそれ以上がＮＯ２、ＣＮ、ＣＦ３、ＮＲ１３＋、ＳＲ１２＋、Ｏ（＝Ｏ）Ｒ１、Ｃ（＝Ｏ）ＯＲ１、ＮＯ、ＣＣｌ３、ＳＯ２、Ｓ（＝Ｏ）、ＳＯ３、ＳＯ２Ｒ１、ＳＯ２ＯＲ１及びＦよりなる群から選択される電子求引性基であり、該置換基の１又はそれ以上がＦ、Ｂｒ、Ｃｌ、Ｉ、ＮＯ２、ＣＮ、ＳＯＲ１、ＳＯ２Ｒ１及びＳＯ２ＯＲ１よりなる群から選択される離脱基であって、又Ｒ１は任意に置換された炭化水素基である芳香族化合物を、重合した接着剤の耐熱性を向上させるのに有効な量含有させることを特徴とするシアノアクリレート単量体接着剤組成物。」
「【請求項９】　前記芳香族化合物が、２、４−ジニトロフルオロベンゼン；２、４−ジニトロクロロベンゼン；２、４−ジフルオロニトロベンゼン；３、４−ジニトロベンゾニトリル；２−クロロ−３、５−ジニトロベンゾニトリル；４、４′−ジフルオロ−３、３′−ジニトロフェニルスルホン；ペンタフルオロニトロベンゼン；ペンタフルオロベンゾニトリル；α、α、α、２−テトラフルオロ−ｐ−トルニトリル；及びテトラクロロターフタロニトリルよりなる群から選択される請求項１〜６のいずれか１項に記載の組成物。」
（２イ）「【０００２】
【従来の技術】シアノアクリレート単量体接着剤は、極めて弱い僅かなアニオン源を含有する表面と接触して非常に急速に重合するのでそういわれている“瞬間接着剤”としてよく知られ、又広く用いられている。しかし、シアノアクリレート重合体の重大な問題は、僅かな適度の高温で熱劣化し易いことである。従って、シアノアクリレート単量体の瞬間接着性の利益は、結合される基質が間欠的に１２０℃以上の温度を受けたり、約８０℃の温度に長くさらされる多くの用途に利用できなかった。シアノアクリレート重合体のこの熱安定性の問題は、早期重合に対する単量体配合組成物の安定性の問題とは異なる。しかし、シアノアクリレート瞬間接着性の利点を保持するための重合体の熱安定性の改善は、貯蔵安定性を大きく低下させたり、重合体に誘導される単量体配合組成物の硬化スピードを大きく低下させないことが評価される。」
（２ウ）「【００１１】本発明は、芳香族環に少くとも３個の置換基を有するモノ、ポリ又はヘテロ芳香族化合物であって、その置換基の２個又はそれ以上が、ＮＯ２、ＣＮ、ＣＦ３、ＮＲ１３＋、ＳＲ１２＋、Ｃ（＝Ｏ）Ｒ１、Ｃ（＝Ｏ）Ｒ１、Ｃ（＝Ｏ）ＯＲ１、ＮＯ、ＣＣｌ３、ＳＯ２，Ｓ（＝Ｏ）、ＳＯ３、ＳＯ２Ｒ１、ＳＯ２ＯＲ１及びＦよりなる群から選択される電子求引性基であり、又、その置換基の１個又はそれ以上が、Ｆ、Ｂｒ、Ｃｌ、Ｉ、ＮＯ２、ＣＮ、ＳＯＲ１、ＳＯ２Ｒ１及びＳＯ２ＯＲ１よりなる群から選択される離脱基であって、Ｒ１が任意に置換された炭化水素基である芳香族化合物を、硬化した重合体の耐熱性を増大させる有効量を配合組成物に含有させて形成される改善された耐熱性を有するシアノアクリレート単量体接着剤からなっている。
【００１２】そのような化合物類の例は、次の化学式２を有する。
【００１３】
【化２】（省略）
（式中、Ｌ基は離脱基であり、又、Ｗ基は電子求引性基である。）その芳香族化合物は、配合組成物の０．５〜１５重量％の範囲のレベル、好ましくは少くとも１．０％、更に代表的には、配合組成物の３〜１０重量％のレベルで適当に用いられる。
（２エ）「【００１６】単一成分α−シアノアクリレート単量体又はこれらα−シアノアクリレート単量体類の２個又はそれ以上の混合物が用いられる。多くの適用のために、上記α−シアノアクリレート単量体だけでは、接着剤として充分でなく、下記成分類の少くともいくつかが典型的に加えられる。
【００１７】（１）アニオン性重合禁止剤
（２）ラジカル重合禁止剤
（３）シックナー（ｔｈｉｃｋｅｎｅｒ）
（４）促進剤、可塑剤タフナー及び熱安定化剤のような添加剤
（５）香料、染料、顔料等
その接着剤組成物中に存在するα−シアノアクリレート単量体の好適量は、接着剤組成物の全重量に基づいて約７５〜９９重量％である。
【００１８】アニオン性重合禁止剤は、その接着剤組成物の貯蔵中の安定性を高めるために、例えば接着剤組成物の全重量に基づいて約１〜１，０００ｐｐｍの量でα−シアノアクリレート接着剤組成物に加えられる。又、知られた禁止剤の例は、二酸化硫黄、三酸化硫黄、酸化窒素、弗化水素及びスルトン類である。本発明の目的に特に好ましいものは、メタンスルホン酸（ＭＳＡ）又はヒドロキシプロパンスルホン酸（ＨＰＳＡ）と、二酸化硫黄の組合わせである。スルホン酸の好ましい濃度は、約５〜１００ｐｐｍ、より好ましくは約１０〜５０ｐｐｍの範囲（単量体重量に基づいて）である。ＳＯ２の好ましい濃度は、いずれかの酸に対して約１５〜５０ｐｐｍの範囲である。
【００１９】必須ではないが、この発明のシアノアクリレート接着剤組成物は又、一般に、フリーラジカル重合の禁止剤類を含有する。それらの最も望ましい禁止剤は、キノン、ハイドロキノン、ｔ−ブチルカテコール、ｐ−メトキシル−フェノール等のようなフェノールタイプのものである。」
（２オ）「【００２４】硬化促進剤の例としては、例えば、米国特許第４，５５６，７００号及び米国特許第４，６９５，６１５号に記載されているようなカリクサレン化合物と米国特許第４，９０６，３１７号に記載されているようなシラクラウン化合物として知られている。他の促進剤は当業者によく知られている。」
（２カ）「【００２５】本発明に利用される熱的性質を高める芳香族系添加剤は、芳香族環に少くとも３個の置換基を有するモノ、ポリ又はヘテロ芳香族化合物であって、該置換基の２個又はそれ以上が、ＮＯ２、ＣＮ、ＣＦ３、ＮＲ１３＋、ＳＲ１２＋、Ｃ（＝Ｏ）Ｒ１、Ｃ（＝Ｏ）ＯＲ１、ＮＯ、ＣＣｌ３、ＳＯ２、Ｓ（＝Ｏ）、ＳＯ３、ＳＯ２Ｒ１、ＳＯ２ＯＲ１及びＦよりなる群から選択される電子求引性基（Ｗ）で、該置換基の１個又はそれ以上が、Ｆ、Ｂｒ、Ｃｌ、Ｉ、ＮＯ２、ＣＮ、ＳＯＲ１、ＳＯ２Ｒ１及びＳＯ２ＯＲ１よりなる群から選択される離脱基（Ｌ）であり、又Ｒ１は任意に置換されている炭化水素基である芳香族化合物である。好適には、Ｒ１は、任意に置換されたアルキル又はアリール基、任意の置換基は、アルコキシ、ハロ、シアノ及びニトロ基を包含する。Ｒ１が芳香族基の場合、それは例えば、スルホン化合物を形成する分子の基本芳香族基であってもよい。カルボン酸、フェノール性ヒドロキシル及び無水物基のような酸性官能基は、一般に、シアノアクリレート接着剤の固着スピードに有害であり、それゆえ、通常、本発明に用いられる芳香族付加化合物からは除外されるべきである。本発明に有用な芳香族化合物の例は、２、４−ジニトロフルオロベンゼン；２、４−ジニトロクロロベンゼン；２、４−ジフルオロニトロベンゼン；３、５−ジニトロベンゾニトリル；２−クロロ−３、５−ジニトロベンゾニトリル；４、４′−ジフルオロ−３、３′−ジニトロフェニルスルホン；ペンタフルオロニトロベンゼン；ペンタフルオロベンゾニトリル；α、α、α、２−テトラフルオロ−ｐ−トルニトリル；及びテトラクロロターフタロニトリルを包含する。これらの化合物類は、通常、配合組成物の０．５〜１５重量％の範囲のレベル、好ましく少くとも１．０％で、更に典型的には３〜１０重量％のレベルで用いられる。 
【００２６】上記の芳香族添加剤を含有する本発明のシアノアクリレート重合体は、添加剤を用いない組成物よりも高い熱分解温度を有する。対比すれば、本発明の重合体は、１０℃／分で加熱するとき、少くとも２００℃の分解開始温度の配合組成物を容易に提供できるのに対し、添加物のない重合体は、僅か１５５℃の分解開始温度を与えるにすぎない。更に、本発明の代表的重合体類は、１５０℃で９００分間加熱するとき、２５％以下しばしば２０％以下の重量損失で特徴付けられるのに対し、添加剤のない組成物は、同一条件下で９８％の重量損失である。」
（２キ）「【表１】
」
（３）甲３（特表２００８−５１８０７３号公報）
　甲３には、以下の事項が記載されている。
（３ア）「【請求項１】
　シアノアクリレート含有組成物を用いて一緒に接着した少なくとも２つの基体を含むアセンブリの耐衝撃性または接着強度の少なくとも１つを改良する方法であって、
　　　少なくとも２つの基体を準備する工程；  
　　　シアノアクリレート成分のほかに、促進剤成分および次の構造：  
【化１】
（式中、Ｙは、直接結合、メチレン単位、エチレン単位、プロピレン単位、エテニレン単位、またはプロペニレン単位であるか、または芳香族環構造の一部を形成し、ここでヒドロキシ官能基を有しても有していなくてもよく、ｎは１〜４である）
の範囲内のものから選択されるカルボン酸を含むシアノアクリレート含有組成物を準備する工程；
　　　前記の基体の少なくとも１つにシアノアクリレート組成物を塗布する工程；および
　　　前記基体を合わせ、シアノアクリレート組成物を硬化させるのに十分な時間、それらを所定の位置に維持する工程
を含む方法。」
「【請求項７】
　前記促進剤成分が、カリックスアレーン類、オキサカリックスアレーン類、シラクラウン類、シクロデキストリン類、クラウンエーテル類、ポリ（エチレングリコール）ジ（メタ）アクリレート類、エトキシル化水素化化合物類、次の化学構造：
【化２】（省略）
によって表される促進剤およびこれらの組み合わせからなる群から選択される請求項１に記載の方法。」
「【請求項９】
　フリーラジカル安定剤、アニオン性安定剤、可塑剤、チキソトロピー性付与剤、増粘剤、染料、強化剤、熱劣化減少剤およびそれらの組み合わせからなる群から選択される添加剤をさらに含む請求項１に記載の方法。」
（３イ）「【００３８】
　１種または複数の促進剤を組成物に含ませることもできる。そのような促進剤は、カリックスアレーンおよびオキサカリックスアレーン、シラクラウン、クラウンエーテル、シクロデキストリン、ポリ（エチレングリコール）ジ（メタ）アクリレート、エトキシル化水素化化合物、およびそれらの組み合わせから選択することができる。
【００３９】
　カリックスアレーンおよびオキサカリックスアレーンとして、多くのものが知られており、特許文献に報告されている。例えば、米国特許第４，５５６，７００号、第４，６２２，４１４号、第４，６３６，５３９号、第４，６９５，６１５号、第４，７１８，９６６号、および第４，８５５，４６１号（これらは、参照によりそれぞれの開示が明確に本明細書に組み込まれる）を参照されたい。・・・
【００４２】
　特に１つの望ましいカリックスアレーンは、テトラブチルテトラ［２−エトキシ−２−オキソエトキシ］カリックス−４−アレーン（「ＴＢＴＥＯＣＡ」）である。
【００４３】  
　多くのクラウンエーテルが知られている。例えば単独または組み合わせで、あるいは他の第１の促進剤との組み合わせで、ここで使用され得る例は、１５−クラウン−５、１８−クラウン−６、ジベンゾ−１８−クラウン−６、ベンゾ−１５−クラウン−５−ジベンゾ−２４−クラウン−８、ジベンゾ−３０−クラウン−１０、トリベンゾ−１８−クラウン−６、非対称ジベンゾ−２２−クラウン−６、ジベンゾ−１４−クラウン−４、ジシクロヘキシル−１８−クラウン−６、ジシクロヘキシル−２４−クラウン−８、シクロヘキシル−１２−クラウン−４、１，２−デカリル−１５−クラウン−５、１，２−ナフト−１５−クラウン−５、３，４，５−ナフチル−１６−クラウン−５、１，２−メチル−ベンゾ−１８−クラウン−６、１，２−メチルベンゾ−５、６−メチルベンゾ−１８−クラウン−６、１，２−ｔ−ブチル−１８−クラウン−６、１，２−ビニルベンゾ−１５−クラウン−５、１，２−ビニルベンゾ−１８−クラウン−６、１，２−ｔ−ブチル−シクロヘキシル−１８−クラウン−６、非対称ジベンゾ−２２−クラウン−６および１，２−ベンゾ−１，４−ベンゾ−５−酸素−２０−クラウン−７を含む。米国特許第４，８３７，２６０号（Ｓａｔｏ）（この開示は、参照により明確に本明細書に組み込まれる）を参照されたい。
【００４４】
　また、シラクラウンの中でも、多くのものが知られており、文献に報告されている。例えば、典型的なシラクラウンは、次の構造（ＶＩ）：
【００４５】
【化４】（省略）」
（３ウ）「【００５１】
　例えば、本発明に好適に使用されるポリ（エチレングリコール）ジ（メタ）アクリレートは、次の構造Ｘ：
【００５２】
【化８】
（式中、ｎは、３より大きく、例えば３から１２の範囲内であり、特に望ましくは、ｎは９である）
の範囲内のものを含む。より詳細な例は、ＰＥＧ２００ＤＭＡ（ここで、ｎは約４である）、ＰＥＧ４００ＤＭＡ（ここで、ｎは約９である）、ＰＥＧ６００ＤＭＡ（ここで、ｎは約１４である）、およびＰＥＧ８００ＤＭＡ（ここで、ｎは約１９である）が挙げられ、この数（例えば４００）は、２つのメタクリレート基を除く分子のグリコール部分の平均分子量を、グラム／モル（すなわち、４００ｇ／モル）として表したものである。特に望ましいＰＥＧ ＤＭＡは、ＰＥＧ４００ＤＭＡである。
【００５３】
　エトキシル化水素化化合物（または、エトキシル化脂肪アルコールが採用されるかもしれない）の中で、好適なものは、構造ＸＩ：
【００５４】
【化９】（省略）」
２　甲１に記載された発明
（１）甲１発明１
　上記摘示（１ア）によれば、甲１には、「２−シアノアクリル酸エステルに、下記一般式で示されるスルホン化合物の推なくとも１種及び下記ジカルボン酸無水物の少なくとも１種を配合してなる耐熱性の改良された接着剤組成物
スルホン化合物：（省略）
ジカルボン酸無水物：  
　グルタル酸無水物及び次の一般式で表されるジカルボン酸無水物。
　但し、Ｒ３は炭素数４以上のアルカン、アルケン、シクロアルカン又はシクロアルケン残基である。」（当審注：上記「推なくとも」は「少なくとも」の誤記と認められる。）が記載されている。
　そして、この接着剤組成物の具体的な態様である、上記摘示（１カ）の「表」の実施例６（Ｎｏ．６）として、「２−シアノアクリル酸エステル酸類」が「プロピル」であるもの（２−シアノアクリル酸プロピル）が、９７．９５部、「スルホン化合物」である「ジヒドロキシエチルスルホン」が２部、「ジカルボン酸無水物」である「テトラヒドロフタル酸無水物」が０．０５部である接着剤組成物が記載されているから、甲１には、
「２−シアノアクリル酸プロピル９７．９５部に、ジヒドロキシエチルスルホン２部及びテトラヒドロフタル酸無水物０．０５部を配合してなる耐熱性の改良された接着剤組成物。」（以下、「甲１発明１」という。）が記載されているといえる。
（２）甲１発明２、３
　上記摘示（１イ）によれば、甲１には、２−シアノアクリル酸エステルに他の成分を添加して、２−シアノアクリル酸エステル本来の接着性能を失なうことなく、２−シアノアクリル酸エステルの耐熱性を改良する方法が記載されているといえるところ、この「２−シアノアクリル酸エステル本来の接着性能」とは、上記摘示（１カ）の「このものの瞬間接着性をみるため、１ｃｍ２の接着面積をもつ天然ゴム同志を接着したところ、５秒後に完全固着し、５ｋｇの引張荷重に耐え、瞬間接着性は、２−シアノアクリル系接着剤と同等であつた。」との記載によれば、少なくとも「固着時間」を含むことが分かる。
　そして、甲１発明１でいえば、２−シアノアクリル酸エステルである２−シアノアクリル酸プロピルに添加される成分は、ジヒドロキシエチルスルホン及びテトラヒドロフタル酸無水物であるから、甲１には、
「２−シアノアクリル酸プロピルに、ジヒドロキシエチルスルホン及びテトラヒドロフタル酸無水物を添加して、少なくとも固着時間に関する接着性能を失なうことなく、２−シアノアクリル酸プロピルの耐熱性を改良する方法」（以下、「甲１発明２」という。）、及び、「少なくとも固着時間に関する接着性能を失なうことなく、２−シアノアクリル酸プロピルの耐熱性を改良するために、２−シアノアクリル酸プロピルに、ジヒドロキシエチルスルホン及びテトラヒドロフタル酸無水物を添加した組成物」（以下、「甲１発明３」という。）が記載されているといえる。
３　対比・検討
（１）本件発明１について 
　本件発明１と甲１発明１とを対比する。
ア　甲１発明１の「２−シアノアクリル酸プロピル」は、本件発明１の「（ａ）シアノアクリレート成分」に相当する。
イ　甲１発明１の「テトラヒドロフタル酸無水物」は、本件発明１の「（ｂ）水素化芳香族酸無水物」に相当し、本件発明１の「３，４，５，６−テトラヒドロフタル酸無水物」と、「テトラヒドロフタル酸無水物」である点で共通する。
ウ　甲１発明１の「２−シアノアクリル酸プロピル９７．９５部に」「を配合してなる」「接着剤組成物」は、本件発明１の「（ａ）シアノアクリレート成分」「を含む、シアノアクリレート接着剤組成物であって」「シアノアクリレート接着剤組成物」に相当する。
　そうすると、本件発明１と甲１発明１は、「（ａ）シアノアクリレート成分、及び
（ｂ）水素化芳香族酸無水物
を含む、シアノアクリレート接着剤組成物であって、
　前記水素化芳香族酸無水物がテトラヒドロフタル酸無水物であるシアノアクリレート接着剤組成物。」で一致し、以下の点で相違しているといえる。
＜相違点１＞
　テトラヒドロフタル酸無水物が、本件発明１では、３，４，５，６−テトラヒドロフタル酸無水物であるのに対し、甲１発明１では、３，４，５，６−テトラヒドロフタル酸無水物であるのか不明な点。
＜相違点２＞
　シアノアクリレート接着剤組成物について、本件発明１では、更にペンタフルオロベンゾニトリルが含まれているのに対し、甲１発明１では、ペンタフルオロベンゾニトリルが含まれていない点。
　事案に鑑み、上記相違点２について検討を行う。
　甲１の全記載を見ても、シアノアクリレート接着剤組成物に、ペンタフルオロベンゾニトリルを添加する旨の記載はないから、上記相違点２は、実質的な相違点となるものである。
　次に、甲１発明１の接着剤組成物に、ペンタフルオロベンゾニトリルを添加することが、当業者が容易に想到し得ることであるか否かを検討する。
　ここで、甲２の上記（２ア）の【請求項１】、上記（２イ）及び上記（２カ）等の記載によれば、甲２は、シアノアクリレート接着剤組成物に特定の芳香族化合物を添加して、シアノアクリレート接着剤組成物の耐熱性を改善するものであり、上記（２ア）の【請求項９】及び上記（２カ）の段落【００２５】並びに上記（２キ）の【表１】の記載によれば、この特定の芳香族化合物には、具体的には、「ペンタフルオロベンゾニトリル」等のベンゾニトリルが含まれることが分かる。
　そして、甲２では、上記（２ウ）の段落【００１３】で、この特定の芳香族化合物の添加量が、「代表的には、配合組成物の３〜１０重量％のレベルで適当に用いられる」とされ、上記（２キ）の【表１】に記載される配合組成物では、シアノアクリレート接着剤組成物に対して、ペンタフルオロベンゾニトリルが、８重量％添加されているように、甲２は、シアノアクリレート接着剤組成物の耐熱性を改善するために、「ペンタフルオロベンゾニトリル」等のベンゾニトリルを、具体例でいえば、８重量％と相当量添加するものである。
　一方、上記（１エ）のとおり、甲１は、接着剤組成物に耐熱性を与えるスルホン化合物及びジカルボン酸無水物を組み合わせて添加して相乗効果を得ているものであり、甲１には、これらのどちらか一方を使用して、接着剤組成物に耐熱性を与える物質を更に添加する記載や示唆はない。
　また、甲１の上記（１イ）の「２−シアノアクリル酸エステル系接着剤は、２−シアノアクリル酸エステルが主成分で、極く少量の安定剤、増粘剤、可塑剤、架橋剤などが添加されているもので、一般的には２−シアノアクリル酸エステルの純度が高い程、瞬間接着剤としての性能が向上する傾向にあるため、この接着剤を改質すべく、他の成分を種々添加すると、瞬間接着性を失つたり、あるいは貯蔵安定性を欠いたりするため、今迄に２−シアノアクリル酸エステルに他の成分を添加して接着剤を改質する試みは成功することがまれであつた。」との記載によれば、一般的には２−シアノアクリル酸エステルの純度が高い程、瞬間接着剤としての性能が向上する傾向にあるため、接着剤を改質するための他の成分の添加量は、なるべく少ない方が好ましいことが分かる。
　そして、甲１発明１の「ジヒドロキシエチルスルホン」（スルホン化合物）及び「テトラヒドロフタル酸無水物」（ジカルボン酸無水物）の添加量に関する、甲１の上記（１エ）の「かかるスルホン化合物の望ましい添加量は、０．０１重量％以上３重量％以下であり、又ジカルボン酸無水物の添加量は好ましくは０．０１重量％以上５重量％以下、更に好ましくは０．０１重量％以上１重量％以下の範囲が良く、いづれも添加量をこれ以上多くすると、溶解性が悪くなり硬化速度が低下し、接着強さも下がる傾向にあり、又添加量が少なすぎると耐熱性の向上はみられない。」との記載によれば、甲１発明１では、溶解性が悪化、硬化速度が低下、接着強さの低下を防ぐために、２−シアノアクリル酸エステル以外の成分である「スルホン化合物」及び「ジカルボン酸無水物」の添加量をそれぞれ１重量％以内にしているといえる。
　そうすると、甲２に、シアノアクリレート接着剤組成物の耐熱性を改善するために、「ペンタフルオロベンゾニトリル」等のベンゾニトリルを添加することが記載されているとしても、甲２のシアノアクリレート接着剤組成物は、具体例でいえば、シアノアクリレート接着剤組成物に対して８重量％も含むものであり、甲１発明１の接着剤組成物に、仮に８重量％もの「ペンタフルオロベンゾニトリル」を添加した場合には、２−シアノアクリル酸エステルの配合量の減少による溶解性の悪化、硬化速度の低下、接着強さの低下が懸念されるのであるから、甲１発明に、上述の甲２の技術的事項を採用する動機づけがあるとはいえない。
　さらに、甲３には、シアノアクリレート接着剤組成物に、「ペンタフルオロベンゾニトリル」添加することの記載はない。
＜本件発明１の効果＞について
　甲１の上記（１イ）の記載によれば、シアノアクリレート接着剤組成物では、接着剤を改質すべく、他の成分を種々添加すると、瞬間接着性を失ったりするのであるから、シアノアクリレート接着剤組成物に対して耐熱性を向上することが知られている添加剤を単純に組み合わせて添加すれば、シアノアクリレート接着剤組成物が、瞬間接着性を失うことなく、それぞれを単独で添加した場合に比べて向上した耐熱性を示すという技術的な常識があるとはいえない。而るに、本件明細書の段落【００６５】【表７】の記載によれば、シアノアクリレート接着剤組成物に対し、３，４，５，６−テトラヒドロフタル酸無水物を、０．１ｗｔ％、ペンタフルオロベンゾニトリルを、０．５ｗｔ％添加した「試料Ｈ」は、シアノアクリレート接着剤組成物に対し、３，４，５，６−テトラヒドロフタル酸無水物を、０．１ｗｔ％添加した「試料Ｆ」、及びペンタフルオロベンゾニトリルを、０．５ｗｔ％添加した「試料Ｇ」に比べて、段落【００６７】【表８】に記載される「加熱老化」の特性で、有意に優れた結果を示していることから、シアノアクリレート接着剤組成物に、３，４，５，６−テトラヒドロフタル酸無水物、と共にペンタフルオロベンゾニトリルを含む本件発明１は、格別の効果を示すものであるといえる。
　よって、上記相違点２は、実質的な相違点となるものであると共に、上記相違点２に係る事項は、当業者が容易に想到し得るものであるとはいえないから、上記相違点１について検討するまでもなく、本件発明１は、甲１発明１ではないし、甲１発明１、並びに甲２及び甲３に記載の事項に基いて当業者が容易に発明をすることができたものであるとはいえない。
（２）本件発明６ないし１６について
　本件発明６ないし１６は、本件発明１の発明特定事項をさらに限定したものであるか、または、本件発明１にさらに他の発明特定事項を付加したものであるから、本件発明１と同様に、本件発明７、８、１３ないし１６は、甲１発明１、又は甲１に記載された発明ではないし、甲１発明１又は甲１に記載された発明、並びに甲２及び甲３に記載の事項に基いて当業者が容易に発明をすることができたものであるとはいえない。また、本件発明６、９ないし１２は、甲１発明１又は甲１に記載された発明、並びに甲２及び甲３に記載の事項に基いて当業者が容易に発明をすることができたものであるとはいえない。
（３）本件発明１７について
ア　本件発明１７と甲１発明２を対比すると、甲１発明２の「固着時間に関する接着性能」とは、上記摘示（１カ）の「このものの瞬間接着性をみるため、１ｃｍ２の接着面積をもつ天然ゴム同志を接着したところ、５秒後に完全固着し、５ｋｇの引張荷重に耐え、瞬間接着性は、２−シアノアクリル系接着剤と同等であつた。」との記載によれば、短時間での瞬間接着性を意味しているといえるから、本件発明１７の（大きな）「固化速度」に相当しているといえる。また、甲１発明２で、耐熱性が改良されるのは、２−シアノアクリル酸プロピルの「硬化生成物」であることは明らかである。さらに、甲１発明２の「・・・の耐熱性を改良する」は、本件発明１７の「・・・に対して向上した耐熱性を付与する」に相当する。
イ　上記アを踏まえると、甲１発明２の「少なくとも固着時間に関する接着性能を失なうことなく、２−シアノアクリル酸プロピルの耐熱性を改良する方法」は、本件発明１７の「固化速度、安定性又は色調の少なくとも一つを損なうことなく、シアノアクリレート組成物の硬化生成物に対して向上した耐熱性を付与する方法」と、「固化速度を損なうことなく、シアノアクリレート組成物の硬化生成物に対して向上した耐熱性を付与する方法」で一致している。
ウ　甲１発明２の「２−シアノアクリル酸プロピルに、ジヒドロキシエチルスルホン及びテトラヒドロフタル酸無水物を添加」することに、「２−シアノアクリル酸プロピルを用意するステップ」と、「テトラヒドロフタル酸無水物を用意するステップ」があることは明らかであると共に、この「テトラヒドロフタル酸無水物」は、本件発明１７の「３，４，５，６−テトラヒドロフタル酸無水物」と「テトラヒドロフタル酸無水物」の点で共通する。
　そうすると、本件発明１７と甲１発明２は、「固化速度を損なうことなく、シアノアクリレート組成物の硬化生成物に対して向上した耐熱性を付与する方法であって、
　シアノアクリレート組成物を用意するステップと、
　テトラヒドロフタル酸無水物を用意するステップと、を含む方法。」の点で一致し、以下の点で相違しているといえる。
＜相違点３＞
　テトラヒドロフタル酸無水物を用意するステップについて、本件発明１７では、テトラヒドロフタル酸無水物が、３，４，５，６−テトラヒドロフタル酸無水物であると共にペンタフルオロベンゾニトリルがさらに用意されているのに対し、甲１発明２では、テトラヒドロフタル酸無水物が、３，４，５，６−テトラヒドロフタル酸無水物であるのか不明であると共に、ペンタフルオロベンゾニトリルが用意されていない点。
　上記相違点３の内、本件発明１７では、ペンタフルオロベンゾニトリルがさらに用意されているのに対し、甲１発明２では、ペンタフルオロベンゾニトリルが用意されていない点は、上記（１）で述べた上記相違点２と同じものである。
　そして、上記（１）で述べたように、上記相違点２は、実質的な相違点となるものであると共に、上記相違点２に係る事項は、当業者が容易に想到し得るものであるとはいえないから、上記相違点２を含む上記相違点３も、実質的な相違点となるものであると共に、上記相違点３に係る事項は、当業者が容易に想到し得るものであるとはいえない。
　そうすると、本件発明１７は、甲１発明２ではないし、甲１発明２、並びに甲２及び甲３に記載の事項に基いて当業者が容易に発明をすることができたものであるとはいえない。
（４）本件発明１８について
ア　本件発明１８と甲１発明３を対比すると、甲１発明３の「少なくとも固着時間に関する接着性能を失なうことなく」、「２−シアノアクリル酸プロピル」及び「組成物」は、それぞれ、本件発明１８の「固化時間を損なうことなく」、「シアノアクリレート成分」及び「シアノアクリレート組成物」に相当する。また、甲１発明３で、耐熱性が改良されるのは、２−シアノアクリル酸プロピルの「硬化反応生成物」であることは明らかである。
イ　甲１発明３の「テトラヒドロフタル酸無水物」は、本件発明１８の「３，４，５，６−テトラヒドロフタル酸無水物」と「テトラヒドロフタル酸無水物」の点で共通する。
　そうすると、本件発明１８と甲１発明３は、「シアノアクリレート成分を含むシアノアクリレート組成物であって、その改良が、シアノアクリレート組成物の固化時間を損なうことなく硬化反応生成物の耐熱性を改良するために、シアノアクリレート成分にテトラヒドロフタル酸無水物を添加することを含むシアノアクリレート組成物。」の点で一致し、以下の点で相違しているといえる。
＜相違点４＞
　テトラヒドロフタル酸無水物が、本件発明１８では、３，４，５，６−テトラヒドロフタル酸無水物であるのに対し、甲１発明３では、３，４，５，６−テトラヒドロフタル酸無水物であるのか不明な点。
＜相違点５＞
　シアノアクリレート組成物について、本件発明１８では、更にペンタフルオロベンゾニトリルが含まれているのに対し、甲１発明３では、ペンタフルオロベンゾニトリルが含まれていない点。
　事案に鑑み、上記相違点５について検討する。
　上記相違点５は、上記（１）で述べた上記相違点２と同じものである。
　そして、上記（１）で述べたように、上記相違点２は、実質的な相違点となるものであると共に、上記相違点２に係る事項は、当業者が容易に想到し得るものであるとはいえないから、上記相違点５も、実質的な相違点となるものであると共に、当業者が容易に想到し得るものであるとはいえない。
　そうすると、上記相違点４について検討するまでもなく、本件発明１８は、甲１発明３ではないし、甲１発明３、並びに甲２及び甲３に記載の事項に基いて当業者が容易に発明をすることができたものであるとはいえない。
４　取消理由（決定の予告）についてのまとめ
　取消理由（決定の予告）について、上記（１）ないし（４）で検討したとおり、本件発明１、６ないし１８は、特許法第２９条第１項第３号及び同法同条第２項のいずれの規定にも該当するとはいえない。
第７　取消理由（決定の予告）で採用しなかった申立理由に関する当審の判断
１　申立理由１について
　上記第６、３（２）で述べたように、本件発明１を甲１発明１であるとすることはできないから、本件発明１に「更に、酸性安定剤及びフリーラジカル抑制剤を含む」ことを特定した本件発明６を、甲１発明１であるとすることもできない。
　そうすると、申立理由１によっては、本件発明６を、特許法第２９条第１項第３号の規定に該当するものとすることはできない。
２　申立理由２について
　申立人の主張する申立理由２は、『本件特許の請求項２には、「ベンゾニトリルを含む、請求項１に記載の組成物」と記載されている。
　また、請求項５には、「前記ベンゾニトリルが、３，５−ジニトロベンゾニトリル、２−クロロ−３，５−ジニトロベンゾニトリル、ペンタフルオロベンゾニトリル、α，α，α−２−テトラフルオロ−ｐ−トルニトリル、及びテトラクロロテレフタロニトリルからなる群より選択される、請求項２に記載の組成物。」と記載されている。
　しかしながら、本件特許明細書に記載された「ベンゾニトリル」の具体例は、「ペンタフルオロベンゾニトリル」しか記載されていない。
　従って、本件特許における請求項２の記載は、特許を受けようとする発明が発明の詳細な説明に記載されたものではない。
　又、本件特許におけるベンゾニトリルの記載がある請求項１６、同１７および同１９も、これらの記載は、特許を受けようとする発明が発明の詳細な説明に記載されたものではない。』というものである。
　これに対し、訂正前の請求項２及び請求項５は削除され、本件発明１に「更に、ペンタフルオロベンゾニトリルを含む」ことが特定され、訂正前の請求項１６、請求項１７のベンゾニトリルは、訂正後の本件発明１６及び１７で「ペンタフルオロベンゾニトリル」に特定され、訂正前の請求項１９は削除され、訂正後の本件発明１８で「シアノアクリレート成分に・・・ペンタフルオロベンゾニトリルを添加する」と特定された。
　そうすると、訂正前の請求項に記載されていた「ベンゾニトリル」は、全て「ペンタフルオロベンゾニトリル」と特定されることとなった。
　よって、本件発明１６、１７が、発明の詳細な説明に記載されたものではないとすることはできず、本件特許１６、１７は、特許法第３６条第６項第１号に規定する要件を満たしていない特許出願に対してされたものであるとすることはできない。
第８　むすび
　上記「第７」で検討したとおり、本件特許１、６ないし１８は、特許法第２９条第１項第３号及び同法同条第２項のいずれの規定にも違反してされたものであるということはできないし、本件特許１６、１７は、同法第３６条第６項第１号に規定する要件を満たしていない特許出願に対してされたものであるということはできず、同法第１１３条第２号又は第４号に該当するものではないから、上記取消理由（決定の予告）、申立理由１及び２によっては、本件特許１、６ないし１８を取り消すことはできない。
　また、他に本件特許１、６ないし１８を取り消すべき理由を発見しない。
　さらに、本件発明２ないし５、１９は削除されたので、本件発明２ないし５、１９に係る異議申立ては却下する。
　よって、結論のとおり決定する。
【異議決定日】
平成３０年５月２２日（２０１８．５．２２）
【訂正の要旨】
審決（決定）の【理由】欄参照。
（５７）【特許請求の範囲】
　【請求項１】
　（ａ）シアノアクリレート成分、及び
　（ｂ）水素化芳香族酸無水物
を含む、シアノアクリレート接着剤組成物
であって、
　
前記水素化芳香族酸無水物が３，４，５，６−テトラヒドロフタル酸無水物であり、
　
更に、ペンタフルオロベンゾニトリルを含む、シアノアクリレート接着剤組成物
　【請求項２】
　
（削除）
　【請求項３】
　
（削除）
　【請求項４】
　
（削除）
　【請求項５】
　
（削除）
　【請求項６】
　更に、酸性安定剤及びフリーラジカル抑制剤を含む、請求項１に記載の組成物。
　【請求項７】
　前記シアノアクリレート成分が、Ｈ２Ｃ＝Ｃ（ＣＮ）−ＣＯＯＲの構造（式中、Ｒは、Ｃ１〜１５アルキル、アルコキシアルキル、シクロアルキル、アルケニル、アラルキル、アリール、アリル及びハロアルキル基より選択される）の範囲内の物質から選択される、請求項１に記載の組成物。
　【請求項８】
　前記シアノアクリレート成分が、エチル−２−シアノアクリレートを含む、請求項１に記載の組成物。
　【請求項９】
　更に、カリックスアレーン、オキサカリックスアレーン、シラクラウン、シクロデキストリン、クラウンエーテル、ポリ（エチレングリコール）ジ（メタ）アクリレート、エトキシル化ヒドロキシ化合物及びそれらの組み合わせからなる群より選択される促進剤成分を含む、請求項１に記載の組成物。
　【請求項１０】
　前記カリックスアレーンが、テトラブチルテトラ［２−エトキシ−２−オキソエトキシ］カリックス−４−アレーンである、請求項９に記載の組成物。
　【請求項１１】
　前記クラウンエーテルが、１５−クラウン−５、１８−クラウン−６、ジベンゾ−１８−クラウン−６、ベンゾ−１５−クラウン−５−ジベンゾ−２４−クラウン−８、ジベンゾ−３０−クラウン−１０、トリベンゾ−１８−クラウン−６、ａｓｙｍ−ジベンゾ−２２−クラウン−６、ジベンゾ−１４−クラウン−４、ジシクロヘキシル−１８−クラウン−６、ジシクロヘキシル−２４−クラウン−８、シクロヘキシル−１２−クラウン−４、１，２−デカリル−１５−クラウン−５、１，２−ナフト−１５−クラウン−５、３，４，５−ナフチル−１６−クラウン−５、１，２−メチル−ベンゾ−１８−クラウン−６、１，２−メチルベンゾ−５、６−メチルベンゾ−１８−クラウン−６、１，２−ｔ−ブチル−１８−クラウン−６、１，２−ビニルベンゾ−１５−クラウン−５、１，２−ビニルベンゾ−１８−クラウン−６、１，２−ｔ−ブチル−シクロヘキシル−１８−クラウン−６、ａｓｙｍ−ジベンゾ−２２−クラウン−６、及び１，２−ベンゾ−１，４−ベンゾ−５−Ｏ−２０−クラウン−７並びにそれらの組み合わせからなる群内の構成物質より選択される、請求項９に記載の組成物。
　【請求項１２】
　前記ポリ（エチレングリコール）ジ（メタ）アクリレートが、次の構造
　【化１】
（式中、ｎは３よりも大きい）
の範囲内にある、請求項９に記載の組成物。
　【請求項１３】
　更に、耐衝撃性添加剤、チクソトロピー性付与剤、増粘剤、色素、耐熱分解性増強剤及びそれらの組み合わせからなる群より選択される添加剤を含む、請求項１に記載の組成物。
　【請求項１４】
　請求項１に記載の組成物の反応生成物。
　【請求項１５】
　二つの基材を接合する方法であって、
　基材の少なくとも一つに、請求項１に記載のシアノアクリレート含有組成物を塗布するステップ、及び
　接着剤を固化し得るのに十分な時間、基材を一体にするステップ、
を含む方法。
　【請求項１６】
　請求項１に記載のシアノアクリレート含有組成物の調製方法であって、
　シアノアクリレート成分を用意するステップ、及び
　それに、
３，４，５，６−テトラヒドロフタル酸無水物及びペンタフルオロベンゾニトリル
を含む方法。
　【請求項１７】
　固化速度、安定性又は色調の少なくとも一つを損なうことなく、シアノアクリレート組成物の硬化生成物に対して向上した耐熱性を付与する方法であって、
　シアノアクリレート組成物を用意するステップと、
　
３，４，５，６−テトラヒドロフタル酸無水物及びペンタフルオロベンゾニトリル
を含む方法。
　【請求項１８】
　シアノアクリレート成分を含むシアノアクリレート組成物であって、その改良が、シアノアクリレート組成物の固化時間を損なうことなく硬化反応生成物の耐熱性を改良するために、シアノアクリレート成分に
３，４，５，６−テトラヒドロフタル酸無水物及びペンタフルオロベンゾニトリル
　【請求項１９】
　
（削除）